【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
（a）式（I）：
【化１】
2003055584.tif 000001
〔式中、R１およびR２は、相互に独立して、水素、直鎖または分岐鎖で飽和または不飽和で非置換またはモノ置換もしくはポリ置換のC１〜C２０脂肪族基、C６〜C１２アリール基、C７〜C14アリール脂肪族基またはC５〜C７脂環式基である。〕
で示される有機化合物と、
（b）式（II）：
【化２】
2003055584.tif 000002
〔式中、
R３は、水素、ヒドロキシ基、飽和または不飽和のC１〜C19の脂肪族基、C１〜C７アルコキシ基または式：-NR７R８のアミン基、
R４は、水素、ヒドロキシル基、飽和または不飽和C１〜C19の脂肪族基、C１〜C７のアルコキシ基または式：-NR9R10のアミン基、
R７およびR８は、相互に独立して、水素またはC１〜C６脂肪族基、および
R9およびR10は、相互に独立して、水素またはC１〜C６脂肪族基を意味する。〕
で示される有機化合物および
（c）式（III）：
【化３】
2003055584.tif 000003
〔式中、
R５は、水素、ヒドロキシル基またはC１〜C７アルコキシ基、
R６は、式：-NR11R12のアミン基、および
R１１およびR12は、相互に独立して、水素、C１〜C６脂肪族基またはC５〜C７脂環式基または式：-NR1R2のアミン基を意味する。
ただし、R５およびR６は、両者が同時に水素となることはない。〕
で示される有機化合物のいずれかまたは両方とを含んでなることを特徴とする皮張り防止剤。
【請求項２】
さらに、水および／または有機溶媒を含んでなる請求項1記載の皮張り防止剤。
【請求項３】
R３は、置換C１〜C19脂肪族基、置換C１〜C７アルコキシ基または式：-NR７R８の置換アミン基であり、
R４は、置換C１〜C19の脂肪族基、C１〜C７のアルコキシ基または式：-NR9R10の置換アミン基であり、
R11およびR12は、相互に独立して、置換C１〜C６脂肪族基または置換C５〜C７脂環式基または式：-NR1R2の置換アミン基である請求項1記載の皮張り防止剤。
【請求項４】
式（I）〜式（III）の化合物は、水性分散体またはエマルジョンの形態である請求項1記載の皮張り防止剤。
【請求項５】
請求項1記載の皮張り防止剤を含んでなることを特徴とする組成物。
【請求項６】
皮張り防止剤の用量は、当該組成物を基準に、0.001〜2.0重量％である請求項5記載の組成物。
【請求項７】
皮張り防止剤の用量は、当該組成物を基準に、0.01〜0.5重量％である請求項5記載の組成物。
【請求項８】
さらに、顔料を含んでなる請求項5記載の組成物。
【請求項９】
当該組成物は、無色または着色の塗料、酸化乾燥型バインダーをベースとする印刷インク、酸化乾燥型の塗料系または印刷インク中の噴霧剤である請求項5記載の組成物。
【手続補正２】
【補正対象書類名】明細書
【補正対象項目名】００１３
【補正方法】変更
【補正の内容】
【００１３】
（発明の概要）
本発明は、（a）式（I）：
【化１】
2003055584.tif 000004
〔式中、R１およびR２は、相互に独立して、水素、直鎖または分岐鎖で飽和または不飽和で非置換またはモノ置換もしくはポリ置換のC１〜C２０脂肪族基、C６〜C１２アリール基、C７〜C14アリール脂肪族基またはC５〜C７脂環式基である。〕
で示される有機化合物と、
（b）式（II）：
【化２】
2003055584.tif 000005
〔式中、
R３は、水素、ヒドロキシ基、飽和または不飽和のC１〜C19の脂肪族基、C１〜C７アルコキシ基または式：-NR７R８のアミン基、
R４は、水素、ヒドロキシル基、飽和または不飽和C１〜C19の脂肪族基、C１〜C７のアルコキシ基または式：-NR9R10のアミン基、
R７およびR８は、相互に独立して、水素またはC１〜C６脂肪族基、および
R9およびR10は、相互に独立して、水素またはC１〜C６脂肪族基を意味する。〕
で示される有機化合物および
（c）式（III）：
【化３】
2003055584.tif 000006
〔式中、
R５は、水素、ヒドロキシル基またはC１〜C７アルコキシ基、
R６は、式：-NR11R12のアミン基、および
R１１およびR12は、相互に独立して、水素、C１〜C６脂肪族基またはC５〜C７脂環式基または式：-NR1R2のアミン基を意味する。
ただし、R５およびR６は、両者が同時に水素となることはない。〕
で示される有機化合物のいずれかまたは両方とを含んでなることを特徴とする皮張り防止剤を提供する。
【手続補正３】
【補正対象書類名】明細書
【補正対象項目名】００１５
【補正方法】変更
【補正の内容】
【００１５】
（発明の詳説）
本発明の目的ため、式（I）〜式（III）の化合物からなる混合物は、単独の形態、あるいは水および／または有機溶媒中の溶液、分散体またはエマルジョンの形態で使用される。好適な有機溶媒には、通常の溶媒、例えば芳香族、ホワイトスピリット、ケトン、アルコール、エーテルおよび脂肪酸エステルが包含される。
【手続補正４】
【補正対象書類名】明細書
【補正対象項目名】００１６
【補正方法】変更
【補正の内容】
【００１６】
本発明の使用に関し、式（I）〜式（III）の有機化合物は、相互に、広範な範囲の混合物として使用することができる。式（I）〜式（III）の有機化合物は、好ましくは、（式（I）の化合物）対（式（II）の化合物および／または式（III）の化合物）の比率＝0.1部：10部〜10部：0.1部で使用される。３つの化合物成分全てからなる混合物において、各化合物成分は、相互に独立して、好ましくは、用いた他の各化合物成分に対し、0.1〜10の比率で使用することができる。式（I）〜式（III）の有機化合物は、単独の形態、水性溶液の形態、水性分散体の形態、エマルジョンの形態、または有機溶媒中溶液の形態で使用でき、したがって、本明細書に用いられる「水性」なる用語は、水が単独の溶媒であるか、または水を、通常の有機溶媒（例えば、アルコール）と一緒に混合される溶媒に対し、50重量％を超える量で添加することを意味する。
【手続補正５】
【補正対象書類名】明細書
【補正対象項目名】００１９
【補正方法】変更
【補正の内容】
【００１９】
（実施例）
次に、実施例を挙げて本発明を更に詳しく説明するが、本発明は、これに限定されるものではない。
皮張り防止剤として本発明に使用するのに適した式（I）〜式（III）の有機化合物の混合物に関し、その具体例を、以下に例示した。
（a）19％のジエチルヒドロキシルアミン、22％のジエチルホルムアミド、59％の水
（b）19％のジエチルヒドロキシルアミン、22％のジエチルホルムアミド、59％のエタノール
（c）15％のジエチルヒドロキシルアミン、9％の2,4-ペンタンジオン、60％のエタノール、16％の水
（d）19％のジエチルヒドロキシルアミン、17.5％のN-メチルアセトアミド、
63.5％のエタノール
（e）10％のジエチルヒドロキシルアミン、9％のヒドラジンエチルカルボキシレート、79.5％のエタノール、1.5％の水
（f）25％のジベンジルヒドロキシルアミン、15％のN-メチルアセトアミド、10％のエタノール、50％のアセトン
（g）23％のジベンジルヒドロキシルアミン、10％のジエチルホルムアミド、10％のエタノール、57％のアセトン
（h）10％のジエチルヒドロキシルアミン、9％のマロン酸、10％のジエチルホルムアミド、60％のエタノール、11％の水
（i）10％のジエチルヒドロキシルアミン、9％のギ酸エチル、50％のエタノール、31％の水
（j）10％のジエチルヒドロキシルアミン、10％のアセト酢酸アセト酢酸エチル、78％の水
（k）10％のジエチルヒドロキシルアミン、9％のマロン酸ジメチル、60％のエタノール、21％の水
（l）10％のジエチルヒドロキシルアミン、9％のマロン酸、50％のエタノール、31％の水
（m）20％のヒドロキシルアミン、15％のN-メチルアセトアセタミド、30％のエタノール、35％の水
（n）24％のヒドロキシルアミン、11％のヒドラジンエチルカルボキシレート、25％のエタノール、40％の水
【手続補正６】
【補正対象書類名】明細書
【補正対象項目名】００２０
【補正方法】変更
【補正の内容】
【００２０】
本発明の皮張り防止剤使用の実施例
（1）0.15 gのコバルト含有ドライヤー（商標名Octa-Soligen Cobalt 6, Borchers GmbH, Co含有量＝6重量％）と、0.33 gのジルコニウム含有ドライヤー（商標名Octa-Soligen Zirkon 18, Borchers GmbH, Zr含有量＝18重量％）と、0.18 gのカルシウム含有ドライヤー（商標名Octa-Soligen Calcium 4, Borchers GmbH, カルシウム含有量＝4重量％）とを、25.0 gの長油のハイグロスホワイトアルキッド樹脂トップコートからなる塗料組成物（バインダー固形分＝68重量％）に対し、添加した。0.018 gの前記（a）に記載した混合物を、塗料組成物に添加し、約4分の1まで充填した125 ml容の密閉PEビーカー中の表面において、皮張り形成に要する時間を測定した。この場合、皮張りは、33日間、防止された。これとは対照的に、同一条件下に測定した、皮張り防止剤を含まない試料についての皮張り時間は、5日であり、適切な量の通常のブタノンオキシム（0.12 g）を含む試料についていの皮張り時間は、18日であった。対応する塗膜（100μmの湿潤膜厚）の色座標b＊を、CIELAB（DIN 6174に相当）に従い、貯蔵期間1週間後に測定すると、当該色座標b＊は、本発明の混合物を用いた場合には、同一条件下に測定したブタノンオキシム含有試料の三刺激値よりも0.7463ポイント低く、塗膜黄変の減少を示した。
【手続補正７】
【補正対象書類名】明細書
【補正対象項目名】００２１
【補正方法】変更
【補正の内容】
【００２１】
（2）0.38 gのコバルト含有混合ドライヤー（商標名Octa-Soligen Trockner 203, Borchers GmbH, Co含有量＝1.2重量％、亜鉛含有量＝3.2重量％およびバリウム含有量＝7.2重量％）を、25.0 gのハイグロスホワイトアルキッド樹脂トップコートからなる塗料組成物（バインダー固形分＝36.9重量％）に、添加した。0.046 gの前記（c）に記載した混合物を、塗料組成物に添加し、約4分の1まで充填した125 ml容の密閉PEビーカー中の表面において、皮張り形成に要する時間を測定した。この場合、皮張りは、27日を超える期間、防止された。これとは対照的に、同一条件下に測定した、皮張り防止剤を含まない試料についての皮張り時間は、2日であり、適切な量の通常のブタノンオキシム（0.041 g）を含む試料についていの皮張り時間は、10日であった。貯蔵期間1週間後に測定した塗膜の光沢（DIN 67530）は、本発明の混合物を用いた場合、85.9ポイント（角度20度で測定）および92.8ポイント（角度60度で測定）であった。これとは対照的に、同一条件下に測定した、皮張り防止剤を含まない試料の塗膜光沢は、81.6ポイント（角度20度で測定）および88.5ポイント（角度60度で測定）であり、ブタノンオキシム含有試料の塗膜光沢は、82.1ポイントおよび89.9ポイント（各々、角度20度および角度60度で測定）であった。対応する塗膜（100μmの湿潤膜厚）の色座標b＊を、CIELAB（DIN 6174に相当）に従い、貯蔵期間1週間後に測定すると、当該色座標b＊は、本発明の混合物を用いた場合には、同一条件下に測定したブタノンオキシム含有試料の三刺激値よりも0.300ポイント低く、塗膜黄変の減少を示した。
【手続補正８】
【補正対象書類名】明細書
【補正対象項目名】００２２
【補正方法】変更
【補正の内容】
【００２２】
（3）0.10 gのコバルト含有ドライヤー（商標名Octa-Soligen Cobalt 6, Borchers GmbH, Co含有量＝6重量％）と、0.4 gのカルシウム含有ドライヤー（商標名Octa-Soligen Calcium 4, Borchers GmbH, カルシウム含有量＝4重量％）とを、30.0 gの長油アルキッド樹脂（商標名Alkydal U 601, Bayer AG）および2.2 gのホワイトスピリットD60からなる塗料組成物に対し、添加した。0.005 gの前記（d）に記載した混合物を、塗料組成物に添加し、約4分の1まで充填した125 ml容の密閉PEビーカー中の表面において、皮張り形成に要する時間を測定した。この場合、皮張りは、50日を超える期間、防止された。これとは対照的に、同一条件下に測定した、皮張り防止剤を含まない試料についての皮張り時間は、6日であり、適切な量の通常のブタノンオキシム（0.05 g）を含む試料についていの皮張り時間は、16日であり、同じ溶媒中、同一量（0.001 g）のジエチルヒドロキシルアミンを含む試料についての皮張り時間は、7日であった。本発明の混合物を添加した塗膜のケーニッヒ振子硬度（DIN 53 157に従い測定、100μmの湿潤膜厚）は、1週間の貯蔵期間後、97秒であった。これとは対照的に、同一条件下に測定した、皮張り防止剤を含まない試料塗膜のケーニッヒ振子硬度は、96秒であり、ブタノンオキシムを含有する試料塗膜のケーニッヒ振子硬度は、同様に97秒であり、ジエチルヒドロキシルアミンを含有する試料塗膜のケーニッヒ振子硬度は、93秒であった（以上、各場合、1週間の貯蔵期間後に測定）。
【手続補正９】
【補正対象書類名】明細書
【補正対象項目名】００２３
【補正方法】変更
【補正の内容】
【００２３】
（4）0.40 gのコバルト含有混合ドライヤー（商標名Octa-Soligen Trockner 203, Borchers GmbH, Co含有量＝1.2重量％、亜鉛含有量＝3.2重量％およびバリウム含有量＝7.2重量％）を、30.0 gのハイグロスホワイトアルキッド樹脂トップコートからなる塗料組成物（バインダー固形分＝36.9重量％）に、添加した。0.005 gの前記（b）に記載した混合物を、塗料組成物に添加し、約4分の1まで充填した125 ml容の密閉PEビーカー中の表面において、皮張り形成に要する時間を測定した。この場合、皮張りは、42日間、防止された。これとは対照的に、同一条件下に測定した、皮張り防止剤を含まない試料についての皮張り時間は、8日であり、適切な量の通常のブタノンオキシム（0.05 g）を含む試料についていの皮張り時間は、21日であり、同じ溶媒中、同一量（0.001 g）のジエチルヒドロキシルアミンを含む試料についての皮張り時間は、同様に21日であった。本発明の混合物から得られた、対応する塗膜の乾燥時間（100μm湿潤膜厚）は、12時間であった（Borchers GmbHの試験仕様書100−94による、引っ掻き乾燥時間）。同一条件下に測定した、皮張り防止剤を含まない試料の乾燥時間は、10時間30分であり、ブタノンオキシムを含有する試料の乾燥時間は、10時間であると、測定された。また、ジエチルヒドロキシルアミンを含む試料の塗膜についての乾燥時間は、14時間である。対応する塗膜（100μmの湿潤膜厚）の色座標b＊を、CIELAB（DIN 6174に相当）に従い、貯蔵期間1週間後に測定すると、当該色座標b＊は、本発明の混合物を用いた場合には2.2754ポイントである。同一条件下に測定した、皮張り防止剤を含まない試料の三刺激値および同じ溶媒中、同一量（0.001 g）のジエチルヒドロキシルアミンを含む試料の三刺激値は、各々、2.4214および2.4434単位であって、本発明の混合物を含む塗料組成物は、黄変減少を示した。
【手続補正１０】
【補正対象書類名】明細書
【補正対象項目名】００２４
【補正方法】変更
【補正の内容】
【００２４】
（5）0.10 gのコバルト含有ドライヤー（商標名Octa-Soligen Cobalt 6, Borchers GmbH, Co含有量＝6重量％）と、0.4 gのカルシウム含有ドライヤー（商標名Octa-Soligen Calcium 4, Borchers GmbH, カルシウム含有量＝4重量％）とを、30.0 gの長油アルキッド樹脂（商標名Alkydal U 601, Bayer AG）および2.2 gのホワイトスピリットD60からなる塗料組成物に対し、添加した。0.023 gの前記（h）に記載した混合物を、塗料組成物に添加し、約4分の1まで充填した125 ml容の密閉PEビーカー中の表面において、皮張り形成に要する時間を測定した。この場合、皮張りは、22日間、防止された。これとは対照的に、同一条件下に測定した、皮張り防止剤を含まない試料についての皮張り時間は、3日であり、適切な量の通常のブタノンオキシム（0.05 g）を含む試料についていの皮張り時間は、10日であった。本発明の混合物を添加した塗膜のケーニッヒ振子硬度（DIN 53 157に従い測定、100μmの湿潤膜厚）は、1週間の貯蔵期間後、75秒であった。これとは対照的に、同一条件下に測定した、皮張り防止剤を含まない試料の塗膜についてのケーニッヒ振子硬度は、73秒であり、ブタノンオキシムを含有する試料の塗膜についてのケーニッヒ振子硬度は、76秒であった。
【手続補正１１】
【補正対象書類名】明細書
【補正対象項目名】００２５
【補正方法】変更
【補正の内容】
【００２５】
（6）0.18 gのコバルト含有ドライヤー（商標名Trockner 69, Borchers GmbH, Co含有量＝6重量％、ジルコニウム含有量＝9重量％）と、0.4 gのカルシウム含有ドライヤー（商標名Octa-Soligen Calcium 10, Borchers GmbH, カルシウム含有量＝10重量％）とを、40.0 gの長油アルキッド樹脂（商標名Alkydal F 681, Bayer AG）、4.0 gのホワイトスピリットD60、4.0 gのキシレンおよび1.0 gのn-ブタノールからなる塗料組成物に対し、添加した。0.04 gの前記（e）に記載した混合物を、塗料組成物に添加し、約4分の1まで充填した125 ml容の密閉PEビーカー中の表面において、皮張り形成に要する時間を測定した。この場合、皮張りは、102日間、防止された。これとは対照的に、同一条件下に測定した、皮張り防止剤を含まない試料についての皮張り時間は、11日であり、適切な量の通常のブタノンオキシム（0.10 g）を含む試料についていの皮張り時間は、26日であり、同じ溶媒中、同一量（0.004 g）のジエチルヒドロキシルアミンを含む試料についての皮張り時間は、26日であった。本発明の混合物を添加した塗膜のケーニッヒ振子硬度（DIN 53 157に従い測定、100μmの湿潤膜厚）は、1週間の貯蔵期間後、41秒であった。これとは対照的に、同一条件下に測定した、皮張り防止剤を含まない試料塗膜のケーニッヒ振子硬度は、29秒であり、ブタノンオキシムを含有する試料塗膜のケーニッヒ振子硬度は、32秒であり、ジエチルヒドロキシルアミンを含有する試料塗膜のケーニッヒ振子硬度は、37秒であった（以上、各場合、1週間の貯蔵期間後に測定）。
【手続補正１２】
【補正対象書類名】明細書
【補正対象項目名】００２６
【補正方法】変更
【補正の内容】
【００２６】
（7）0.38 gのコバルト含有混合ドライヤー（商標名Octa-Soligen Trockner 203, Borchers GmbH, Co含有量＝1.2重量％、亜鉛含有量＝3.2重量％およびバリウム含有量＝7.2重量％）を、25.0 gのハイグロスホワイトアルキッド樹脂トップコートからなる塗料組成物（バインダー固形分＝36.9重量％）に、添加した。0.069 gの前記（i）に記載した混合物を、塗料組成物に添加し、約4分の1まで充填した125 ml容の密閉PEビーカー中の表面において、皮張り形成に要する時間を測定した。この場合、皮張りは、21日間を超える期間、防止された。これとは対照的に、同一条件下に測定した、皮張り防止剤を含まない試料についての皮張り時間は、2日であり、適切な量の通常のブタノンオキシム（0.041 g）を含む試料についていの皮張り時間は、10日であった。対応する塗膜（100μmの湿潤膜厚）の色座標b＊を、CIELAB（DIN 6174に相当）に従い、貯蔵期間1週間後に測定すると、当該色座標b＊は、本発明の混合物を用いた場合には、同一条件下に測定したブタノンオキシム含有試料の三刺激値よりも0.166ポイント低かった。同時に、三刺激値として、同一条件下に測定した、皮張り防止剤を含まない試料の三刺激値よりも0.3117ポイント低い値が得られ、塗膜黄変の減少を示した。貯蔵期間1週間後に測定した塗膜の光沢（DIN 67530）は、本発明の混合物を用いた場合、87.8ポイント（角度20度で測定）および95.6ポイント（角度60度で測定）であった。これとは対照的に、同一条件下に測定した、皮張り防止剤を含まない試料の塗膜光沢は、81.6ポイント（角度20度で測定）および88.5ポイント（角度60度で測定）であり、ブタノンオキシム含有試料の塗膜光沢は、82.1ポイントおよび89.9ポイント（各々、角度20度および角度60度で測定）であった。
【手続補正１３】
【補正対象書類名】明細書
【補正対象項目名】００２７
【補正方法】変更
【補正の内容】
【００２７】
（8）0.20 gのコバルト含有ドライヤー（商標名Octa-Soligen Cobalt 6, Borchers GmbH, Co含有量＝6重量％）と、0.25 gのジルコニウム含有ドライヤー（商標名Octa-Soligen Zirkon 18, Borchers GmbH, Zr含有量＝18重量％）と、0.46 gのカルシウム含有ドライヤー（商標名Octa-Soligen Calcium 10, Borchers GmbH, カルシウム含有量＝10重量％）とを、40.0 gのハイグロスホワイトアルキッド樹脂トップコートからなる塗料組成物（バインダー固形分＝38重量％）に対し、添加した。0.092 gの前記（k）に記載した混合物を、塗料組成物に添加し、約4分の1まで充填した125 ml容の密閉PEビーカー中の表面において、皮張り形成に要する時間を測定した。この場合、皮張りは、28日を超える期間、防止された。これとは対照的に、同一条件下に測定した、皮張り防止剤を含まない試料についての皮張り時間は、5日であり、適切な量の通常のブタノンオキシム（0.162 g）を含む試料についていの皮張り時間は、21日であった。本発明の混合物を添加した塗膜のケーニッヒ振子硬度（DIN 53 157に従い測定、100μmの湿潤膜厚）は、1週間の貯蔵期間後、79秒であった。これとは対照的に、同一条件下に測定した、皮張り防止剤を含まない試料塗膜のケーニッヒ振子硬度およびブタノンオキシムを含有する試料塗膜のケーニッヒ振子硬度は、各々、1週間の貯蔵期間後に、76秒であった。対応する塗膜（100μmの湿潤膜厚）の色座標b＊を、CIELAB（DIN 6174に相当）に従い、貯蔵期間1週間後に測定すると、当該色座標b＊は、本発明の混合物を用いた場合には、同一条件下に測定したブタノンオキシム含有試料の三刺激値よりも0.293ポイント低く、本発明の混合物を用いた場合には、塗膜黄変の減少を示した。
【手続補正１４】
【補正対象書類名】明細書
【補正対象項目名】００２８
【補正方法】変更
【補正の内容】
【００２８】
（9）0.20 gのコバルト含有ドライヤー（商標名Octa-Soligen Cobalt 6, Borchers GmbH, Co含有量＝6重量％）と、0.25 gのジルコニウム含有ドライヤー（商標名Octa-Soligen Zirkon 18, Borchers GmbH, Zr含有量＝18重量％）と、0.46 gのカルシウム含有ドライヤー（商標名Octa-Soligen Calcium 10, Borchers GmbH, カルシウム含有量＝10重量％）とを、40.0 gのハイグロスホワイトアルキッド樹脂トップコートからなる塗料組成物（バインダー固形分＝38重量％）に対し、添加した。0.092 gの前記（l）に記載した混合物を、塗料組成物に添加し、約4分の1まで充填した125 ml容の密閉PEビーカー中の表面において、皮張り形成に要する時間を測定した。この場合、皮張りは、28日を超える期間、防止された。これとは対照的に、同一条件下に測定した、皮張り防止剤を含まない試料についての皮張り時間は、5日であり、適切な量の通常のブタノンオキシム（0.162 g）を含む試料についていの皮張り時間は、21日であった。本発明の混合物を添加した塗膜のケーニッヒ振子硬度（DIN 53 157に従い測定、100μmの湿潤膜厚）は、1週間の貯蔵期間後、78秒であった。これとは対照的に、同一条件下に測定した、皮張り防止剤を含まない試料塗膜のケーニッヒ振子硬度およびブタノンオキシムを含有する試料塗膜のケーニッヒ振子硬度は、各々、1週間の貯蔵期間後に、76秒であった。対応する塗膜（100μmの湿潤膜厚）の明度Lを、CIELAB（DIN 6174に相当）に従い、貯蔵期間1週間後に測定すると、当該明度Lは、本発明の混合物を用いた場合には、同一条件下に測定したブタノンオキシム含有試料の明度Lよりも0.318ポイント高く、本発明の混合物を含む塗料組成物は、より高い塗膜明度を示した。